(57)【要約】【課題】モスアイ構造を有する反射防止構造体において、白色光源に対する反射光の彩度 √(ａ*2＋ｂ*2) をできる限りゼロに近づける。【解決手段】基体表面２の凸部により形成されたナノ構造体３が、可視光波長以下の間隔で多数設けられている反射防止構造体１Ａの設計方法において、ナノ構造体の基体表面平坦部からの高さの平均を１８０ｎｍ以上２９０ｎｍ以下とし、反射防止構造体の平面視において基体表面積に対するナノ構造体の底面の面積の比率であるナノ構造体の充填率を、該充填率と反射防止構造体の白色光に対する反射光の彩度√(ａ*2＋ｂ*2) の関係において、該彩度が極小値をとる充填率の±５％の範囲とする。【選択図】図１Ｃ
2015132689.tif 000002
【特許請求の範囲】
【請求項１】
基体表面の凸部により形成されたナノ構造体が、可視光波長以下の間隔で多数設けられている反射防止構造体の設計方法であって、ナノ構造体の基体表面平坦部からの高さの平均を１８０ｎｍ以上２９０ｎｍ、反射防止構造体の平面視における基体表面の面積に対するナノ構造体の底面の面積の比率であるナノ構造体の充填率を、該充填率と反射防止構造体の白色光に対する反射光の彩度√(ａ*2＋ｂ*2) の関係において、該彩度が極小値をとる充填率の±５％の範囲とする方法。
【請求項２】
ナノ構造体が可視光波長以下のピッチで配列しており、ナノ構造体の充填率が、ナノ構造体の配列の単位格子における、該単位格子の面積に対するナノ構造体の底面の面積の比率で算出される請求項１記載の方法。
【請求項３】
ナノ構造体の充填率を、該充填率と反射防止構造体の白色光に対する反射光の彩度√(ａ*2＋ｂ*2)の関係において、白色光に対する反射光の彩度√(ａ*2＋ｂ*2)が２以下となる値とする請求項１又は２記載の設計方法。
【請求項４】
基体表面の凸部により形成されたナノ構造体が、可視光波長以下の間隔で多数設けられている反射防止構造体であって、ナノ構造体の基体表面平坦部からの高さの平均が１８０ｎｍ以上２９０ｎｍ以下であり、反射防止構造体の平面視における基体表面の面積に対するナノ構造体の底面の面積の比率であるナノ構造体の充填率が、８５％以上１００％未満である反射防止構造体。
【請求項５】
ナノ構造体が可視光波長以下のピッチで配列しており、ナノ構造体の充填率が、ナノ構造体の配列の単位格子における、該単位格子の面積に対するナノ構造体の底面の面積の比率で算出される請求項４記載の反射防止構造体。
【請求項６】
ナノ構造体の基体表面平坦部からの高さのばらつきが１０％以内である請求項４又は５記載の反射防止構造体。
【請求項７】
請求項４〜６のいずれかに記載された反射防止構造体であって、フィルム状に成形されており、ナノ構造体の高さのばらつきが１０％以内である反射防止構造体。
【請求項８】
枚葉化されたフィルム状に成形されている請求項７記載の反射防止構造体。
【発明の詳細な説明】
【技術分野】
【０００１】
本発明は、モスアイ構造を有する反射防止構造体の設計方法及びその方法により得られる反射防止構造体に関する。
【背景技術】
【０００２】
ディスプレイ、印刷物等の観察物を観察するときに外光反射を低減させて視認性が改善するように、可視光波長以下のピッチの表面凹凸（即ち、ナノ構造体）を有する所謂モスアイフィルムを観察物の表面に設けることが行われている。
また観察物とは別に、発光素子の表面やレンズなどの光学素子の表面に設ける使われ方も行われている。
【０００３】
ＷＯ２０１２／１３３９４３号公報（特許文献１）には、このようなモスアイフィルムにおいて反射防止特性を向上させるため、ナノ構造体の充填率を、１００％を上限として、６５％以上とすることが記載されている。ここで、充填率とは、モスアイフィルムを形成しているナノ構造体の配列の単位格子の面積に対するナノ構造体の底面の面積である。
【０００４】
また、特開２０１２−１５１０１２号公報（特許文献２）には、モスアイ構造を有する光学素子とその上に設けた透明導電層からなる透明導電性素子において、波長依存性を少なくして視認性を向上させるために、平坦部の面積の比率を好ましくは０〜３０％にすることが記載されている。ここで、平坦部の面積の比率は、モスアイ構造の単位格子面積からナノ構造体の底面積を差し引いた残りの面積の、単位格子面積に対する比率である。
【先行技術文献】
【特許文献】
【０００５】
【特許文献１】ＷＯ2012/133943号公報
【特許文献２】特開2012-151012号公報
【発明の概要】
【発明が解決しようとする課題】
【０００６】
従来のモスアイフィルムでは、モスアイ構造を構成する個々のナノ構造体の形状や配列によっては可視光波長領域の長波長側、短波長側の反射率が上昇してしまう。上述の特許文献には、ナノ構造体の充填率あるいは平坦部の面積比率がモスアイフィルムの色味に影響することが記載されているが、詳細な検討はなされていない。
【０００７】
一方、樹脂を用いてナノ構造体を原盤からの転写によって作製する場合、その樹脂の粘度が転写されるナノ構造体の凸状部の形状の再現性に強く影響する。即ち、粘度が高い場合は原盤に設けられた凹凸への充填性や追随性が不足するなどにより、結果として製造されるナノ構造体は、原盤で設計されたナノ構造体よりも高さが低くなり、形状は意図したものよりも先端が丸くなる。
【０００８】
さらに原盤による転写を連続で行う場合、樹脂そのものが原盤の凹部に埋まることなどにより、転写の開始から終了にかけて微小ではあるがナノ構造体の高さが低くなっていくことが懸念される。この問題は、原盤を連続的に用いてモスアイフィルムの原反が製造される場合に一つの原反に止まらず、引き続いて製造される他の原反でも継続されていくこととなる。
【０００９】
ナノ構造体が原盤から転写されることによって作製されたモスアイフィルムの原反は、ロール状態で、もしくは裁断され枚葉化された状態で運搬されることになるが、このような取り扱い時においても、不用な摩擦などでナノ構造体が欠落するなどの問題が生じる。同様に、モスアイフィルムを反射防止の実施対象に貼り付ける際の作業によっても同種の問題が生じる。これに対しては、モスアイフィルムを接触や磨耗の頻度の高い基体の表面に設ける場合に、モスアイフィルムを弾性率の低い樹脂で構成することが考えられるが、ナノ構造体の欠落を解消することはできていない。
【００１０】
このようにモスアイフィルムの製造、運搬、貼り付け作業、使用の各過程でナノ構造体の高さにばらつきが生じたり、欠落が生じたりすることが懸念される。ナノ構造体の高さにばらつきが生じたり欠落が生じたりすると分光反射率が変わってしまい、色味のばらつきが生じる。そのため、色味のばらつきを一定の範囲内に収める設計方法が求められている。
【００１１】
本発明の課題は、モスアイ構造を有する反射防止構造体において、白色光源に対する反射光の彩度√(ａ*2＋ｂ*2) をできる限りゼロに近づける設計条件を見出すことで、反射防止構造体を表面に設けた対象物の色味が、対象物本来の色味に対して変わることを抑制ないしは制御することにある。
【課題を解決するための手段】
【００１２】
本発明者は、モスアイ構造を有する反射防止構造体において、モスアイ構造を構成する個々のナノ構造体の高さが特定の範囲にある場合に、白色光源に対する反射光の彩度√(ａ*2＋ｂ*2) が、ナノ構造体の充填率によって変化し、特定の充填率で極小値をとることを見出し、本発明を想到した。
【００１３】
即ち、本発明は、基体表面の凸部により形成されたナノ構造体が、可視光波長以下の間隔で複数設けられている反射防止構造体の設計方法であって、ナノ構造体の基体表面平坦部からの高さの平均を１８０ｎｍ以上２９０ｎｍ、好ましくはその高さのばらつきが１０％以内、反射防止構造体の平面視における基体表面の面積に対するナノ構造体の底面の面積の比率であるナノ構造体の充填率を、該充填率と反射防止構造体の白色光に対する反射光の彩度√(ａ*2＋ｂ*2)との関係において、該彩度が極小値をとる充填率の±５％、より好ましくは０〜−５％の範囲とする方法を提供する。
【００１４】
また、本発明は、基体表面の凸部により形成されたナノ構造体が、可視光波長以下の間隔で多数設けられている反射防止構造体であって、ナノ構造体の基体表面平坦部からの高さの平均が１８０ｎｍ以上２９０ｎｍ以下であり、反射防止構造体の平面視における基体表面の面積に対するナノ構造体の底面の面積の比率であるナノ構造体の充填率が８５％以上１００％未満である反射防止構造体を提供する。
【００１５】
ここで、上記ナノ構造体の高さの平均は、反射防止構造体の表面凹凸を、該反射防止構造体の平面内の任意の同一方向に沿って原子間力顕微鏡（ＡＦＭ）で好ましくは５回以上測定し、その平均から求められる。また、個々の測定値のばらつきは、各測定値とその平均との差の平均に対する割合から求められる［(各測定値−各測定値の平均)/各測定値の平均］×100 (%)）。また、この測定は、反射防止構造体が、ロール状の転写原盤を用いて転写法により長尺のフィルム状に形成される場合、その短手方向に行うことが好ましい。以下、「ナノ構造体の高さの平均」を、「ナノ構造体の高さ」と略する。
【発明の効果】
【００１６】
本発明の反射防止構造体の設計方法によれば、白色光源に対する反射光の彩度 √(ａ*2＋ｂ*2) が、ナノ構造体の充填率との関係において、可能な限りゼロに近づいたものとなるので、反射防止構造体の被着物が不用に色づいて観察されることを顕著に抑制することができる。
【００１７】
また、本発明の反射防止構造体によれば、製造方法に起因してナノ構造体の高さにばらつきが存在しても、白色光源に対する反射光の彩度 √(ａ*2＋ｂ*2) が抑制されているので、本発明の反射防止構造体を貼着した観察物が色づいて見えることを抑制することができる。
【図面の簡単な説明】
【００１８】
【図１Ａ】図１Ａは、実施例の反射防止構造体１Ａの斜視図である。
【図１Ｂ】図１Ｂは、実施例の反射防止構造体１Ａの上面図である。
【図１Ｃ】図１Ｃは、実施例の反射防止構造体１Ａの断面図である。
【図２Ａ】図２Ａは、ナノ構造体（高さＨ１８０ｎｍ）の充填率と彩度 √(ａ*2＋ｂ*2)との関係図である。
【図２Ｂ】図２Ｂは、ナノ構造体（高さＨ２００ｎｍ）の充填率と彩度 √(ａ*2＋ｂ*2)との関係図である。
【図２Ｃ】図２Ｃは、ナノ構造体（高さＨ２３０ｎｍ）の充填率と彩度 √(ａ*2＋ｂ*2)との関係図である。
【図２Ｄ】図２Ｄは、ナノ構造体（高さＨ２９０ｎｍ）の充填率と彩度 √(ａ*2＋ｂ*2)との関係図である。
【図２Ｅ】図２Ｅは、ナノ構造体（高さＨ１５０ｎｍ）の充填率と彩度 √(ａ*2＋ｂ*2)との関係図である。
【図３Ａ】図３Ａは、円錐形のナノ構造体が４方格子に配列した反射防止構造体１Ｂの上面図である。
【図３Ｂ】図３Ｂは、反射防止構造体１Ｂにおけるナノ構造体の充填率と彩度 √(ａ*2＋ｂ*2)との関係図である。
【図４Ａ】図４Ａは、楕円錐形のナノ構造体が６方格子に配列した反射防止構造体１Ｃの上面図である。
【図４Ｂ】図４Ｂは、反射防止構造体１Ｃにおけるナノ構造体の充填率と彩度 √(ａ*2＋ｂ*2)との関係図である。
【図５Ａ】図５Ａは、楕円錐形のナノ構造体が４方格子に配列した反射防止構造体１Ｄの上面図である。
【図５Ｂ】図５Ｂは、反射防止構造体１Ｄにおけるナノ構造体の充填率と彩度 √(ａ*2＋ｂ*2)との関係図である。
【図６】図６は、反射防止構造体１Ａにおいて、屈折率を１．１とした場合のナノ構造体の充填率と彩度 √(ａ*2＋ｂ*2)との関係図である。
【図７】図７は、反射防止構造体１Ａにおいて、屈折率を３．０とした場合のナノ構造体の充填率と彩度 √(ａ*2＋ｂ*2)との関係図である。
【発明を実施するための形態】
【００１９】
以下、図面を参照し、本発明を詳細に説明する。なお、各図中、同一符号は、同一又は同等の構成要素を表している。
【００２０】
図１Ａは、本発明の一実施例の反射防止構造体１Ａの斜視図であり、図１Ｂは上面図、図１Ｃはそのｘ−ｘ断面図である。
【００２１】
この反射防止構造体１Ａは、透明な基体２の表面の凸部により形成されたナノ構造体３が可視光波長以下のピッチで縦横に多数配列したモスアイ構造を備えている。より具体的には、ナノ構造体３が所定の配置ピッチＤpで多数配列したトラックＴ1、Ｔ2、Ｔ3が、所定のトラックピッチＴpで多数配列しており、ナノ構造体３の中心が６方格子に配列している。ここで、配置ピッチＤpは、通常は１５０ｎｍ以上２７０ｎｍ以下とされ、トラックピッチＴpは、通常、１３０ｎｍ以上１９０ｎｍ以下とされる。
【００２２】
また、個々のナノ構造体３は、頂部を丸めた円錐形であり、釣鐘型とも見える形状をしており、そのアスペクト比（ナノ構造体の高さＨ/トラックピッチＴp ）は、０．９５以上２．２以下である。
【００２３】
なお、本発明において、ナノ構造体３の形状はこのような円錐形や釣鐘型に類されるものに限られず、楕円錐形、半球体状、半楕体状、柱状、針状等種々の形状をとることができる。
【００２４】
また、ナノ構造体の配列も、６方格子の他、４方格子、これらに準ずる準４方格子ないしは準６方格子等とすることができる。ここで、６方格子とは、正６角形の各角と中心にナノ構造体の中心が位置する配列である。また、４方格子とは正方形の各角にナノ構造体の中心が位置する配列である。準４方格子ないしは準６方格子とは、４方格子ないしは６方格子をトラック方向に引き延ばす等により歪ませた格子である。４方格子もしくは６方格子の中間に類するものとなる。さらに、ナノ構造体の配置をランダムとする場合でも、充填率を、反射防止構造体の平面視における基体表面の面積に対するナノ構造体の底面の面積の比率とすることにより、発明を適用することができる。即ち、ナノ構造体の充填構造の規則性によらず、ナノ構造体の充填率と、反射防止構造体の白色光に対する反射光の彩度√(ａ*2＋ｂ*2) との関係において、該彩度が特定の充填率で極小値をとる限り、本発明を適用することができる。
【００２５】
この反射防止構造体１Ａは、ナノ構造体の基体表面平坦部からの高さＨが１８０ｎｍ以上２９０ｎｍ以下であり、ナノ構造体３の配列の単位格子の面積に対するナノ構造体３の底面の面積の比率であるナノ構造体の充填率が、８５％以上１００％未満であることを特徴としている。これにより、反射防止構造体１Ａの白色光源に対する反射光の彩度√(ａ*2＋ｂ*2) が、ナノ構造体３の充填率との関係において、可能な限りゼロに近づき、反射防止構造体１Ａを被着体の表面に設けて被着体を観察した場合に、被着体が不用に色づいて観察されることを防止することができる。このことは、基体２の屈折率が、少なくとも１．１以上３．０以下の範囲にあり、ナノ構造体３の基体２の表面平坦部からの高さＨが１８０ｎｍ以上２９０ｎｍ以下の範囲にある場合に、ナノ構造体３の充填率と反射防止構造体１Ａの彩度 √(ａ*2＋ｂ*2)との関係において、ナノ構造体３の充填率が８５％以上１００％未満の範囲で彩度√(ａ*2＋ｂ*2)が極小値をとることを本発明者が見出したことに基づいている。
【００２６】
即ち、図２は、図１Ａに示した円錐形ないしは釣鐘型のナノ構造体３が６方向格子に配列した反射防止構造体１Ａにおいて、ナノ構造体３の高さＨを１８０ｎｍ、基体２の屈折率を１．５０とした場合のナノ構造体３の充填率と彩度 √(ａ*2＋ｂ*2)との関係図である。
ここで、充填率は、単位格子の面積に対するナノ構造体３の底面の面積の比率であり、図１Ｂに示す菱形の面積Ｓ1に対する、この菱形に含まれる４つのナノ構造体の扇形の面積Ｓ2の比率（％）として次式により算出することができる。
充填率（％）＝(Ｓ2/Ｓ1)×１００
【００２７】
また、彩度√(ａ*2＋ｂ*2)は、ＪＩＳＺ８７２９に準拠する方法で計算して求める。即ち、波長３８０ｎｍ〜７８０ｎｍの反射スペクトルからＬ*ａ*ｂ*表色系における色度a*、b*を算出し、求める。
【００２８】
図２Ｂは、同様の反射防止構造体において、ナノ構造体の高さＨを２００ｎｍとした場合の関係図であり、図２Ｃは、同様の反射防止構造体において、ナノ構造体の高さＨを２３０ｎｍとした場合の関係図であり、図２Ｄは同様の反射防止構造体において、ナノ構造体３の高さＨを２９０ｎｍとした場合の関係図であり、図２Ｅは、同様の反射防止構造体において、ナノ構造体３の高さＨを１５０ｎｍとした場合の関係図である。これらの関係図から、ナノ構造体の高さＨが１８０ｎｍ以上２９０ｎｍ以下の範囲にある場合に、充填率９５〜９９％で彩度√(ａ*2＋ｂ*2)が極小値をとっていることがわかる。したがって、この極小値を示すナノ構造体の充填率と高さを設定することで、安定した色味を示す反射防止フィルムを得ることができるようになる。
【００２９】
なお、ナノ構造体の高さＨを１８０〜２９０ｎｍとした場合において、図２Ａに示したように、彩度√(ａ*2＋ｂ*2)が極小値をとらず最小値でほぼ水平となるときには、最小値をとる変曲点（ボトムの終点近傍）を便宜的に極小値と見なす。
【００３０】
これに対し、同様の反射防止構造体１Ａにおいて、ナノ構造体３の高さＨが１８０ｎｍよりも低いと、図２Ｅに示すように、充填率７５〜１００％の間で彩度√(ａ*2＋ｂ*2)に極小値は見られず、反対に極大値が現れる。
【００３１】
なお、ナノ構造体の高さＨが１８０ｎｍ以上であっても、充填率が１００％近傍からそれよりも高くなるのに伴い、彩度√(ａ*2＋ｂ*2)が急激に大きくなっているのは、充填率が１００％を超えることにより、隣り合うナノ構造体の下端部同士が重なり合い、ナノ構造体の実質的な高さＨが小さくなるためと推測される。
【００３２】
つまり、本発明においてナノ構造体同士が接近しすぎてナノ構造体の実質的な高さＨが減少しない範囲でナノ構造体を密に充填することにより、反射防止構造体に色味がつくことを抑制しているといえる。
【００３３】
一方、図２Ｄに示すように、ナノ構造体３の高さＨを２９０ｎｍとすると極小値は充填率９５％になり、充填率を向上させることによる反射防止特性の向上と、彩度の低減とを両立できる状態が得られる。しかしながら、ナノ構造体３の高さＨを２９０ｎｍより高くすることは、ナノ構造体３のアスペクト比が高くなることから、原盤を用いた転写法により反射防止構造体を製造するにあたり、原盤から良好に形状を転写することが困難となる。
【００３４】
また、ナノ構造体３の高さＨにばらつきが大きいと、上述のナノ構造体の充填率と彩度√(ａ*2＋ｂ*2)との関係において、彩度√(ａ*2＋ｂ*2)に明確な極小値が出にくい。そこで、ナノ構造体の高さＨのばらつきは、１０％以内とすることが好ましい。
【００３５】
以上により、本発明の反射防止構造体の設計方法においては、ナノ構造体３の高さＨを１８０ｎｍ以上２９０ｎｍ以下、好ましくは２００ｎｍ以上２７０以下、特に好ましくは２００ｎｍ以上２５０ｎｍ以下とし、また、ナノ構造体３の高さＨのばらつきを好ましくは１０％以下、より好ましくは８．７％以下とする場合において、ナノ構造体３の高さＨと、充填率と彩度√(ａ*2＋ｂ*2)との関係において、彩度√(ａ*2＋ｂ*2)が極小値及びその近傍となる充填率に設定する。これにより、反射防止構造体１Ａの彩度√(ａ*2＋ｂ*2)を可能な限りゼロに近づけ、反射防止構造体の被着体が色づいて見えることを可能な限り防止することができる。
【００３６】
なお、ナノ構造体３の充填率と彩度√(ａ*2＋ｂ*2)との関係図において、彩度√(ａ*2＋ｂ*2)が極小値をとるときの彩度√(ａ*2＋ｂ*2)の数値や、そのときの充填率の数値は、ナノ構造体３の配列、ナノ構造体３の形状、ナノ構造体３を形成する基体２の屈折率等によって変化するが、屈折率が１．１〜３．３の範囲内においては、材質によらず彩度√(ａ*2＋ｂ*2)の極小値の近傍とすることができる。
【００３７】
例えば、図１Ａに示した反射防止構造体１Ａのナノ構造体３と同様の円錐形（釣鐘型）のナノ構造体（屈折率：１．５）を、図３Ａに示すように４方格子に配列した反射防止構造体１Ｂの場合、ナノ構造体３の高さＨが２５０ｎｍのときの充填率と彩度 √(ａ*2＋ｂ*2)との関係は、図３Ｂに示すように充填率９３％付近で極小値を示す。
【００３８】
また、図１Ａに示した反射防止構造体１Ａにおいて、ナノ構造体３の底面形状を、図４Ａに示すように楕円にすることによりナノ構造体３を楕円錐形（釣鐘型）とし、その楕円錐形（釣鐘型）のナノ構造体３を６方格子に配列した反射防止構造体１Ｃの場合、ナノ構造体３の高さＨが２５０ｎｍのときの充填率と彩度√(ａ*2＋ｂ*2)との関係は、図４Ｂに示すように充填率９９％付近で極小値を示す。楕円錐形（釣鐘型）の底面形状の長軸Ｌと短軸Ｓとの比（Ｌ／Ｓ）を１〜２の間で変化させると、彩度√(ａ*2＋ｂ*2)は、充填率８５％以上１００％未満で極小値を示す。
【００３９】
また、上述の反射防止構造体１Ｃと同様にナノ構造体３を楕円錐形（釣鐘型）とし、それを図５Ａに示すように６方格子に配列した反射防止構造体１Ｄの場合、ナノ構造体３の高さＨが２５０ｎｍのときの充填率と彩度 √(ａ*2＋ｂ*2)との関係は、図５Ｂに示すように充填率９５％付近で極小値を示す。この場合にも、楕円錐形（釣鐘型）の底面形状の長軸Ｌと短軸Ｓとの比（Ｌ／Ｓ）を１〜２の間で変化させると、彩度 √(ａ*2＋ｂ*2)は、充填率８５％以上１００％未満で極小値を示す。
【００４０】
また、屈折率と彩度√(ａ*2＋ｂ*2)との関係については、図１Ａに示した反射防止構造体１Ａにおいて、ナノ構造体３の高さＨが２５０ｎｍのときに屈折率を１．１とした場合、図６に示すように、彩度√(ａ*2＋ｂ*2)の極小値付近の傾きは、屈折率が１．５の場合ほど大きくはないが、彩度√(ａ*2＋ｂ*2)の数値は低い。これに対し、図１Ａに示した反射防止構造体１Ａにおいて、ナノ構造体３の高さＨが２５０ｎｍのときに屈折率を３．０にした場合には、図７に示すように、充填率９０％付近の極小値における彩度√(ａ*2＋ｂ*2)自体の数値は、屈折率が１．５の場合の極小値よりも大きいが、極小値付近の傾きは大きく、明瞭な極小値となる。したがって、本発明において、基体の屈折率は１．１以上３．０以下とする。
【００４１】
ところで、反射防止構造体を静止画像表示物に使用する場合には、彩度√(ａ*2＋ｂ*2)は、ゼロに近いほど好ましいものの、２以下であれば反射防止構造体が設けられた表面を観察した場合に、不用に色づいて感じられることはなく、静止画像表示物に使用する場合には、彩度 √(ａ*2＋ｂ*2)は２以下であればよい。また、反射防止性能の点からは、充填率と彩度√(ａ*2＋ｂ*2)との関係において、彩度√(ａ*2＋ｂ*2)に明瞭な極小値が現れる方が好ましい。このような点から、静止画像表示物に使用する反射防止構造体では、ナノ構造体の屈折率を１．５以上、３．０以下とし、ナノ構造体の充填率を８５％以上９９％未満とすることが好ましい。静止画像表示物とは、高い解像度が求められる印刷物などがある。
【００４２】
また、反射防止構造体が光学レンズ等の光屈折率材料である場合には、基板の屈折率に近似させることが好ましい。例えば、サファイア基盤等に設ける場合には、屈折率を１．７以上とすることが好ましい。
【００４３】
これに対し、反射防止構造体を静止画像表示物等に貼り合せて使用する場合には、近年の高解像度画像の要請に鑑みて、本発明の製法にあるような均一に高密度充填された反射防止構造体であることが望ましい。さらに反射防止構造体の反射防止性能を高めるためにはナノ構造体の屈折率を周囲の媒体の屈折率（空気の屈折率＝１）に近づけるほど好ましく、空気中で使用する場合には、ナノ構造体の屈折率を１．５未満とし、ナノ構造体の充填率を９５％以上９９％とすることが好ましい。
【００４４】
なお、本発明の反射防止構造体の製造方法としては、ロール原盤を使用して転写法により製造する場合、例えば、ＷＯ２０１２／１３３９４３号公報に記載のように、まず、ロールガラス原盤をレーザ光を用いてフォトリソグラフの手法によりパターニングしてその表面に微細な凹凸パターンを形成し、その凹凸パターンを、反射防止構造体を形成する樹脂に転写することにより得ることができる。この場合、本発明の反射防止構造体のナノ構造体３の基部には、必要に応じてナノ構造体３とは別個に形成した基材を設けてもよい。
【００４５】
こうして得られる反射防止構造体はフィルムに形成されているのが一般的であり、ロール体もしくは枚葉化されたフィルムであってもよい。枚葉化フィルムには、ナノ構造体の充填の仕方などでコーディングされており、識別化が可能になっているものも含まれる。
【００４６】
本発明の反射防止構造体は、印刷物、液晶表示装置などの静止画像を表示する媒体に特に好ましく使用されるが、動画に用いる各種ディスプレイに使用しても特に問題は無い。
【符号の説明】
【００４７】
１Ａ、１Ｂ、１Ｃ、１Ｄ  反射防止構造体
２    基体
３    ナノ構造体
Ｄp   配置ピッチ
Ｈ    高さ
Ｔp   トラックピッチ
Ｔ1、Ｔ2、Ｔ3  トラック
【図１Ａ】
2015132689.tif 000003
【図１Ｂ】
2015132689.tif 000004
【図１Ｃ】
2015132689.tif 000005
【図２Ａ】
2015132689.tif 000006
【図２Ｂ】
2015132689.tif 000007
【図２Ｃ】
2015132689.tif 000008
【図２Ｄ】
2015132689.tif 000009
【図２Ｅ】
2015132689.tif 000010
【図３Ａ】
2015132689.tif 000011
【図３Ｂ】
2015132689.tif 000012
【図４Ａ】
2015132689.tif 000013
【図４Ｂ】
2015132689.tif 000014
【図５Ａ】
2015132689.tif 000015
【図５Ｂ】
2015132689.tif 000016
【図６】
2015132689.tif 000017
【図７】
2015132689.tif 000018